(57)【要約】【課題】  吸湿や水分浸入を防止することができる液晶装置を提供する。【解決手段】  互いに対向する一対の基板１０，２０間に液晶５０を挟持してなる液晶装置１００である。一対の基板１０，２０のそれぞれの内面に配向膜４０（６０）が設けられ、配向膜４０，６０間に、液晶５０を封入した状態でシール材５２が設けられ、一対の基板１０，２０の側端面側に、少なくともシール材５２と配向膜４０，６０とを覆った状態で、シランカップリング材と金属アルコキシドと水とを含有してなるゾルゲル溶液が、塗布され、硬化せしめられて防湿膜９０が形成されている。【選択図】      図１
2007003671.tif 000002
【特許請求の範囲】
【請求項１】
互いに対向する一対の基板間に液晶を挟持してなる液晶装置であって、
前記一対の基板のそれぞれの内面に配向膜が設けられ、
前記配向膜間に、前記液晶を封入した状態でシール材が設けられ、
前記一対の基板の側端面側に、少なくとも前記シール材と前記配向膜とを覆った状態で、シランカップリング材と金属アルコキシドと水とを含有してなるゾルゲル溶液が、塗布され、硬化せしめられて防湿膜が形成されていることを特徴とする液晶装置。
【請求項２】
前記金属アルコキシドが、Ｚｒアルコキシド、Ａｌアルコキシド、Ｔｉアルコキシド、Ｍｇアルコキシドのうちの少なくとも一種からなることを特徴とする請求項１記載の液晶装置。
【請求項３】
前記シランカップリング材が複数種のアルコキシシランを有してなり、これらアルコキシシランは、それぞれのアルコキシ基における炭素数が互いに異なることを特徴とする請求項１又は２に記載の液晶装置。
【請求項４】
前記ゾルゲル溶液が、撥水基を有してなる撥水材料を含有し、該ゾルゲル溶液が硬化して得られる前記防湿膜が、撥水性を有していることを特徴とする請求項１〜３のいずれか一項に記載の液晶装置。
【請求項５】
前記防湿膜が、前記一対の基板の側端面側の全面に形成されていることを特徴とする請求項４記載の液晶装置。
【請求項６】
内面に配向膜を形成した一対の基板を、シール材を介して貼り合わせる工程と、
前記シール材に囲まれた領域に液晶を配置する工程と、
前記一対の基板の側端面側に、少なくとも前記シール材と前記配向膜とを覆った状態で、シランカップリング材と金属アルコキシドと水とを含有してなるゾルゲル溶液を塗布する工程と、
前記ゾルゲル溶液を硬化して防湿膜とする工程と、を備えたことを特徴とする液晶装置の製造方法。
【請求項７】
請求項１〜請求項５のいずれか一項に記載の液晶装置を備えることを特徴とする電子機器。
【発明の詳細な説明】
【技術分野】
【０００１】
本発明は、液晶装置、液晶装置の製造方法、及び電子機器に関する。
【背景技術】
【０００２】
液晶プロジェクタ等に搭載される光変調手段や、携帯電話等に搭載される直視型表示装置として用いられる液晶装置は、液晶層に電圧を印加するための電極を具備する一対の基板を主体として構成されている。液晶装置を構成する一対の基板の各内面側には、導電膜（画素電極、対向電極等）や、液晶分子の初期配向状態を制御するための配向膜が形成されている。そして、これら配向膜間がシール材によって接合されることにより、基板どうしが貼り合わされ、さらにこのシール材に囲まれた領域内に液晶が封入されるようになっている。
【０００３】
ところで、液晶装置では、吸湿や水分の浸入が品質低下の原因となることから、配向膜の表面に撥水処理を施したり、配向膜の表面に撥水性を有する膜を形成する技術が提供されている。
【特許文献１】特開２００２−２０２５０９号公報
【発明の開示】
【発明が解決しようとする課題】
【０００４】
しかしながら、配向膜の表面に撥水膜を形成する技術では、撥水膜の膜厚不均一性に伴って液晶素子のプレチルトに乱れが生じたり、撥水膜との接触によって液晶層内で気泡の発生などの不具合をまねく場合がある。また、一対の基板を貼り合わせるためのシール材の硬化に用いられる光や熱により、配向膜の撥水性が低下する場合がある。
【０００５】
さらに、このように配向膜の表面に撥水処理を施しても、配向膜とシール材との界面やシール材自体の側面から透湿が起こり、液晶装置内に水分が侵入することにより、やはり品質低下が起きてしまう。
【０００６】
本発明は前記課題を解決するためになされたもので、吸湿や水分の浸入を防止することができる液晶装置とその製造方法、さらにはこれを用いた電子機器を提供することを目的としている。
【課題を解決するための手段】
【０００７】
前記目的を達成するため本発明の液晶装置は、互いに対向する一対の基板間に液晶を挟持してなる液晶装置であって、
前記一対の基板のそれぞれの内面に配向膜が設けられ、
前記配向膜間に、前記液晶を封入した状態でシール材が設けられ、
前記一対の基板の側端面側に、少なくとも前記シール材と前記配向膜とを覆った状態で、シランカップリング材と金属アルコキシドと水とを含有してなるゾルゲル溶液が、塗布され、硬化せしめられて防湿膜が形成されていることを特徴としている。
【０００８】
この液晶装置によれば、シランカップリング材と金属アルコキシドと水とを含有してなるゾルゲル溶液により、前記一対の基板の側端面側の、少なくとも前記シール材と前記配向膜とを覆った位置に防湿膜が形成されているので、この防湿膜によって配向膜とシール材との界面やシール材自体の側面からの透湿が防止され、これにより吸湿（透湿）に起因する液晶装置の品質低下が防止される。
【０００９】
また、前記液晶装置においては、前記金属アルコキシドが、Ｚｒアルコキシド、Ａｌアルコキシド、Ｔｉアルコキシド、Ｍｇアルコキシドのうちの少なくとも一種からなるのが好ましい。
このようにすれば、これら金属アルコキシド中のＺｒ、Ａｌ、Ｔｉ、Ｍｇが例えば酸化物となり、シランカップリング材によって形成されたポリシロキサン骨格と結合し、または前記配向膜やシール材中の有機官能基などと結合するので、得られる防湿膜の膜密度が高くなって透湿性が低くなり、防湿性が高くなる。また、シール材や配向膜との密着性が高くなることから、防湿効果が長期に亘って確保され、信頼性が向上する。さらに、配向膜等に溜まった電荷を放出することによる、静電気防止機能も有するものとなる。
【００１０】
また、前記液晶装置においては、前記シランカップリング材が複数種のアルコキシシランを有してなり、これらアルコキシシランは、それぞれのアルコキシ基における炭素数が互いに異なるのが好ましい。
このように、複数種のアルコキシシランの、それぞれのアルコキシ基における炭素数が互いに異なっていれば、特にこれらが炭素数の多い長鎖と少ない短鎖とからなっている場合に、長鎖による網目構造内に短鎖が入り込むことで、防湿膜の膜密度がより高くなってその透湿性が低くなり、防湿性がより高くなる。
【００１１】
また、前記液晶装置においては、前記ゾルゲル溶液が、撥水基を有してなる撥水材料を含有し、該ゾルゲル溶液が硬化して得られる前記防湿膜が、撥水性を有しているのが好ましい。
このようにすれば、防湿膜の撥水性によってこの防湿膜上、すなわちシール材や配向膜上に水分が付着することが防止されているので、このような水分の付着によって透湿が起こり易くなってしまうことが防止される。また、水分の付着による液晶装置内への水分の浸入も、もちろん防止される。
【００１２】
なお、この液晶装置では、前記防湿膜が、前記一対の基板の側端面側の全面に形成されているのが好ましい。
このようにすれば、一対の基板の側端面側の全面に水分が付着するのが防止されるので、このような水分の付着によって一対の基板の側端面側から透湿が起こり易くなってしまうことが防止される。また、透湿自体についても、防湿膜が側端面の全面に形成されているので、より良好に防止される。
【００１３】
本発明の液晶装置の製造方法は、内面に配向膜を形成した一対の基板を、シール材を介して貼り合わせる工程と、
前記シール材に囲まれた領域に液晶を配置する工程と、
前記一対の基板の側端面側に、少なくとも前記シール材と前記配向膜とを覆った状態で、シランカップリング材と金属アルコキシドと水とを含有してなるゾルゲル溶液を塗布する工程と、
前記ゾルゲル溶液を硬化して防湿膜とする工程と、を備えたことを特徴としている。
【００１４】
この液晶装置の製造方法によれば、シランカップリング材と金属アルコキシドと水とを含有してなるゾルゲル溶液により、前記一対の基板の側端面側の、少なくとも前記シール材と前記配向膜とを覆った位置に防湿膜を形成するので、この防湿膜によって配向膜とシール材との界面やシール材自体の側面からの透湿を防止し、これにより吸湿（透湿）に起因する液晶装置の品質低下を防止することができる。
【００１５】
本発明の電子機器は、前記の液晶装置を備えることを特徴としている。
この電子機器によれば、吸湿（透湿）に起因する品質低下が防止された液晶装置を備えているので、この電子機器自体も品質低下が防止され、表示の信頼性が向上したものとなる。
【発明を実施するための最良の形態】
【００１６】
（液晶装置）
図１は、本発明の液晶装置の一実施形態としての液晶セルを示す模式断面図である。
図１に示すように、液晶セル１００は、互いに対向する一対の基板１０，２０間に、液晶５０（液晶層）を挟持した構成を有している。基板１０の内面側（対向面側）には、透光性導電膜９（画素電極）と、配向膜４０とが順次配設されている。一方、基板２０の内面側（対向面側）には、透光性導電膜２１（共通電極、対向電極）と、配向膜６０とが順次形成されている。
【００１７】
基板１０と基板２０とは、その配向膜４０，６０間でシール材５２によって貼り合わされ、このシール材５２によって区画された領域内に液晶５０が封入・保持されている。このシール材５２には、例えば基板１０と基板２０とを貼り合わせた後に液晶を注入するための、液晶注入口（図示せず）が形成されている。ただし、基板１０と基板２０とを貼り合わせる前に、予め一方の基板に液晶注入口を形成することなく環状にシール材５２を塗布しておき、このシール材５２の内側に液晶を充填した後、基板１０と基板２０とを貼り合わせるようにしてもよい。その場合には、前記したようにシール材５２には液晶注入口が形成されないことになる。
【００１８】
導電膜９，２１としては、例えば錫をドープした酸化インジウム膜（ＩＴＯ膜）が用いられる。また、これ以外にも、ＩＺＯ膜、ＦＴＯ膜等の透光性と導電性を有する公知の様々な導電膜を用いることもできる。また、透光性を必要としない場合には、優れた導電性を有する公知の様々な導電膜が適用可能である。ＩＴＯ膜は、蒸着法やスパッタ法、焼成法（塗布熱分解法とも言う）等により形成することができる。
【００１９】
スパッタ法を用いてＩＴＯ膜を形成するには、基板表面温度を所定温度（例えば、２００℃）に設定して酸化インジウムと酸化スズからなるＩＴＯ透明導電膜を所定の膜厚（例えば、０．０５μｍ〜１０μｍ）に成膜し、所定の温度（例えば、２００℃〜２５０℃）に一定時間（例えば、６０分）保持して熱処理を行う。その後、必要に応じて、フォトリソグラフィ法により所望の平面形状にパターニングする。
【００２０】
焼成法を用いてＩＴＯ膜を形成するには、ＩＴＯ膜の液体材料を基板上に配置し、その膜を熱処理する。液相法を用いた導電膜の形成は、製造コスト低減に有利である。液体材料の配置技術としては、インクジェット法、Ｃａｐコート法、スピンコート法等を用いることができる。前記液体材料として、インジウムの有機化合物及び錫の有機化合物を有機アミンの存在下に溶解した有機溶媒を用いることにより、比較的低温（例えば２５０℃以下）での焼成が可能となる。また、透光性の導電性微粒子を含む微粒子膜を基板上に形成した後に、その微粒子膜上に透光性の導電性微粒子を溶解した有機溶媒を染み込ませ、その後にその膜を熱処理（焼成）することにより、焼成温度が比較的低温（例えば２５０℃以下）であっても導電性に優れた透光性導電膜を得ることができる。
【００２１】
配向膜４０，６０としては、有機配向膜、及び無機配向膜のいずれも適用可能である。
有機配向膜は、例えば、ポリイミドなどの高分子膜の表面にラビング等の配向処理を施すことにより形成することができる。無機配向膜は、有機配向膜に比べて耐光性や耐熱性が高く、ＳｉＯ２のような無機膜を蒸着法あるいはスパッタ法を用いて形成した後にイオンビームや粒子ビームを無機膜表面に照射して配向処理を施すことにより形成することができる。あるいは、無機配向膜は、基板に対して斜めに無機材料を入射させて斜方柱状構造を有する膜を形成する、いわゆる斜方蒸着法によっても形成することができる。
【００２２】
ここで、本実施形態の液晶セル１００の側面には、防湿膜９０が形成されている。この防湿膜９０は、基板１０，２０の側端面側の全面、すなわち、基板１０，２０、導電膜９，２１、配向膜４０，６０、及びシール材５２の各側面（端面）を連続的にかつ全周にわたって覆うように配設されたものである。また、この防湿膜９０は、特に透湿性が極めて低く、したがってこれが覆う箇所での透湿を良好に防止する機能を有したものである。
【００２３】
すなわち、この防湿膜９０は、シランカップリング材と金属アルコキシドと水とを含有してなるゾルゲル溶液が、塗布され、硬化せしめられて形成されたものである。シランカップリング材としては、各種アルコキシシランやアクリロキシシランから選択された一種あるいは複数種が用いられ、具体的には、tetramethoxysilane、3-glycidoxyproyl-trimethoxysilane、3-aminopropyl-triethoxysilane、N-trimethoxysilylpropyl-N,N,N-trimethylammonium chloride、methacryloxypropyltrimethoxysilaneなどが好適に用いられる。ここで、特にシランカップリング材として複数種のもの、例えば複数種のアルコキシシランを用いる場合には、これらアルコキシシランとして、それぞれのアルコキシ基における炭素数が互いに異なるものを用いるのが好ましい。すなわち、直鎖の炭素数が多くこの直鎖が長鎖となるアルコキシ基（アルキル基）を有するアルコキシシランと、直鎖の炭素数が少なくこの直鎖が短鎖となるアルコキシ基（アルキル基）を有するアルコキシシランとを混合して用いるのが好ましい。このような複数種のアルコキシシランを用いれば、後述するように長鎖による網目構造内に短鎖が入り込むことで、得られる防湿膜９０の膜密度をより高くし、その透湿性を低くして防湿膜９０の防湿性をより高めることができる。
【００２４】
また、金属アルコキシドとしては、Ｚｒアルコキシド、Ａｌアルコキシド、Ｔｉアルコキシド、Ｍｇアルコキシドが好適とされ、これらから選択された一種あるいは複数種が好適に用いられる。具体的には、aluminum-sec-butoxide、zirconium-n-propoxideなどが好適とされる。そして、これらシランカップリング材と金属アルコキシドとの混合物に対し、これらを加水分解させるのに必要な水が添加され、適宜な温度で撹拌等の適宜処理がなされることにより、本発明におけるゾルゲル溶液とされる。
【００２５】
また、本実施形態では、前記防湿膜９０は撥水性を有したものとなっている。これは、前記ゾルゲル溶液が、撥水基を有してなる撥水材料を含有して形成されていることにより、該ゾルゲル溶液が硬化して得られる防湿膜９０が撥水性を有するものとなっているのである。
ここで、前記の撥水材料については、前記のシランカップリング材及び金属アルコキシド以外の材料として、これら材料に新たに加えるようにしてもよく、または、前記のシランカップリング材や金属アルコキシド自体を、撥水材料としてもよい。すなわち、前記のシランカップリング材及び金属アルコキシドに撥水材料を加え、ゾルゲル溶液を形成するようにしてもよく、または、シランカップリング材又は金属アルコキシドとして、撥水性を有するものを用い、これによってゾルゲル溶液を形成するようにしてもよい。
【００２６】
前記のシランカップリング材及び金属アルコキシド以外の材料として、新たに撥水材料を加える場合、この撥水材料としては、例えば被処理面にシラン化合物や界面活性剤等の有機分子からなる有機薄膜を形成し、撥水性を付与するものが用いられる。被処理面を撥水化するための有機分子は、被処理面を形成する基材に物理的または化学的に結合可能な官能基と、その反対側に、基材の表面性を改質して（表面エネルギーを制御して）撥液性にする官能基とを備え、基材に結合して有機薄膜を形成し、理想的には単分子膜となる。中でも、基材との結合可能な官能基と、その反対側の官能基とを結ぶ有機構造が炭素の直鎖あるいは一部分岐した炭素鎖である有機分子は、基材に結合して自己組織化するので好ましい。
【００２７】
このような自己組織化する化合物、すなわち前記の撥水材料としては、例えば下記一般式（１）に示すようなシラン化合物を用いることができる。式（１）中、Ｒ１は有機基を表し、Ｘ１及びＸ２は−ＯＲ２（アルコキシ基）、−Ｒ２（アルキル基）、−Ｃｌ（塩素基）を示し、Ｘ１及びＸ２に含まれるＲ２は炭素数１〜４のアルキル基を示し、ａは１〜３の整数を示している。
Ｒ１ＳｉＸ１ａＸ２（３−ａ）  …（１）
【００２８】
一般式（１）で表されるシラン化合物は、シラン分子に有機基が置換し、さらに残りの結合基にアルコキシ基またはアルキル基または塩素基が置換したものである。なお、特にアルコキシ基を有するシラン化合物は、前記した本発明におけるゾルゲル溶液を構成するシランカップリング材となるアルコキシシランであり、したがって、前述したようにシランカップリング材に撥水性を付与したい場合には、前記一般式（１）で示されるアルコキシシランを用いればよいことになる。
【００２９】
有機基Ｒ１の例としては、例えば、フェニル基、ベンジル基、フェネチル基、ヒドロキシフェニル基、クロロフェニル基、アミノフェニル基、ナフチル基、アンスレニル基、ピレニル基、チエニル基、ピロリル基、シクロヘキシル基、シクロヘキセニル基、シクロペンチル基、シクロペンテニル基、ピリジニル基、メチル基、エチル基、ｎ−プロピル基、イソプロピル基、ｎ−ブチル基、イソブチル基、ｓｅｃ−ブチル基、ｔｅｒｔ−ブチル基、オクタデシル基、ｎ−オクチル基、クロロメチル基、メトキシエチル基、ヒドロキシエチル基、アミノエチル基、シアノ基、メルカプトプロピル基、ビニル基、アリル基、アクリロキシエチル基、メタクリロキシエチル基、グリシドキシプロピル基、アセトキシ基等を例示できる。
Ｘ１及びＸ２のアルコキシ基や塩素基は、Ｓｉ−Ｏ−Ｓｉ結合等を形成するための官能基であり、水により加水分解されてアルコールや酸として脱離する。アルコキシ基としては例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基等を挙げることができる。
Ｒ２の炭素数は脱離するアルコールの分子量が比較的小さく、除去が容易であり形成される膜（防湿膜９０）の緻密性の低下を抑制できるという観点から、１〜４の範囲であることが好ましい。
【００３０】
一般式（１）で表される代表的な撥水性シラン化合物としては、含フッ素アルキルシラン化合物が挙げられる。特にＲ１がパ−フルオロアルキル構造ＣｎＦ（２ｎ＋１）で表される構造を有するものであり、一般式（２）で表される化合物を例示することができる。式（２）中、ｎは１から１８の整数を、ｍは２から６までの整数をそれぞれ表し、Ｘ１およびＸ２およびａは、前記式（１）と同じ意味を表す。
含フッ素アルキルシラン化合物を用いることにより、得られる防湿膜９０の表面にフルオロアルキル基が位置するように各化合物が配向して自己組織化膜が形成されるので、防湿膜９０の表面に撥水性を付与することができる。
ＣｎＦ（２ｎ＋１）（ＣＨ２）ｍＳｉＸ１ａＸ２（３−ａ）  …（２）
【００３１】
より具体的には、ＣＦ３−ＣＨ２ＣＨ２−Ｓｉ（ＯＣＨ３）３、ＣＦ３（ＣＦ２）３−ＣＨ２ＣＨ２−Ｓｉ（ＯＣＨ３）３、ＣＦ３（ＣＦ２）５−ＣＨ２ＣＨ２−Ｓｉ（ＯＣＨ３）３、ＣＦ３（ＣＦ２）５−ＣＨ２ＣＨ２−Ｓｉ（ＯＣ２Ｈ５）３、ＣＦ３（ＣＦ２）７−ＣＨ２ＣＨ２−Ｓｉ（ＯＣＨ３）３、ＣＦ３（ＣＦ２）１１−ＣＨ２ＣＨ２−Ｓｉ（ＯＣ２Ｈ５）３、ＣＦ３（ＣＦ２）３−ＣＨ２ＣＨ２−Ｓｉ（ＣＨ３）（ＯＣＨ３）２、ＣＦ３（ＣＦ２）７−ＣＨ２ＣＨ２−Ｓｉ（ＣＨ３）（ＯＣＨ３）２、ＣＦ３（ＣＦ２）８−ＣＨ２ＣＨ２−Ｓｉ（ＣＨ３）（ＯＣ２Ｈ５）２、ＣＦ３（ＣＦ２）８−ＣＨ２ＣＨ２−Ｓｉ（Ｃ２Ｈ５）（ＯＣ２Ｈ５）２等が挙げられる。
【００３２】
また、Ｒ１がパ−フルオロアルキルエーテル構造ＣｎＦ（２ｎ＋１）ＯｐＦ２ｐＯｒで表される構造を有するものも挙げることができる。その具体例としては例えば、下記一般式（３）で表される化合物を例示することができる。
ＣｐＦ（２ｐ＋１）Ｏ（ＣｐＦ２ｐＯ）ｒ（ＣＨ２）ｍＳｉＸ１ａＸ２（３−ａ）  …（３）
【００３３】
式（３）中、ｍは２から６の整数を、ｐは１から４の整数を、ｒは１から１０の整数をそれぞれ表し、Ｘ１およびＸ２およびａは、前出と同じ意味を表す。
具体的な化合物の例としては、ＣＦ３Ｏ（ＣＦ２Ｏ）６−ＣＨ２ＣＨ２−Ｓｉ（ＯＣ２Ｈ５）３、ＣＦ３Ｏ（Ｃ３Ｆ６Ｏ）４−ＣＨ２ＣＨ２−Ｓｉ（ＯＣＨ３）３、ＣＦ３Ｏ（Ｃ３Ｆ６Ｏ）２（ＣＦ２Ｏ）３−ＣＨ２ＣＨ２−Ｓｉ（ＯＣＨ３）３、ＣＦ３Ｏ（Ｃ３Ｆ６Ｏ）８−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＣＨ３）（ＯＣ２Ｈ５）２、ＣＦ３Ｏ（Ｃ３Ｆ６Ｏ）４−ＣＨ２ＣＨ２−Ｓｉ（Ｃ２Ｈ５）（ＯＣＨ３）２等が挙げられる。
【００３４】
フルオロアルキル基やパ−フルオロアルキルエーテル構造を有するシラン化合物は「ＦＡＳ」と総称される。これらの化合物は、単独で使用してもよく、２種以上を組み合わせて使用してもよい。なお、ＦＡＳを用いることにより、基材との密着性と良好な撥水性とを得ることができる。
【００３５】
また、前記撥水材料として、下記一般式（４）で表される界面活性剤を用いることもできる。式（４）中、Ｒ１は疎水性の有機基を表し、Ｙ１は親水性の極性基、−ＯＨ、−（ＣＨ２ＣＨ２Ｏ）ｎＨ、−ＣＯＯＨ、−ＣＯＯＡ、−ＣＯＮＨ２、−ＳＯ３Ｈ、−ＳＯ３Ａ、−ＯＳＯ３Ｈ、−ＯＳＯ３Ａ、−ＰＯ３Ｈ２、−ＰＯ３Ａ、−ＮＯ２、−ＮＨ２、−ＮＨ３Ｂ（アンモニウム塩）、≡ＮＨＢ（ピリジニウム塩）、−ＮＸ１３Ｂ（アルキルアンモニウム塩）等である。ただし、Ａは１個以上の陽イオンを表し、Ｂは１個以上の陰イオンを表すものとする。また、Ｘ１は前出と同じ炭素数１〜４のアルキル基を意味を表すものとする。
Ｒ１Ｙ１ …（４）
【００３６】
一般式（４）で表される界面活性剤は、親油性の有機基Ｒ１に親水性の官能基が結合した化合物である。Ｙ１は親水性の極性基を表し、基材との結合あるいは吸着するための官能基であり、有機基Ｒ１は親油性を有し、親水面の反対側に並ぶことにより親水面上に親油面が形成される。有機基Ｒ１の例としては、例えば、フェニル基、ベンジル基、フェネチル基、ヒドロキシフェニル基、クロロフェニル基、アミノフェニル基、ナフチル基、アンスレニル基、ピレニル基、チエニル基、ピロリル基、シクロヘキシル基、シクロヘキセニル基、シクロペンチル基、シクロペンテニル基、ピリジニル基、メチル基、エチル基、ｎ−プロピル基、イソプロピル基、ｎ−ブチル基、イソブチル基、ｓｅｃ−ブチル基、ｔｅｒｔ−ブチル基、オクタデシル基、ｎ−オクチル基、クロロメチル基、メトキシエチル基、ヒドロキシエチル基、アミノエチル基、シアノ基、メルカプトプロピル基、ビニル基、アリル基、アクリロキシエチル基、メタクリロキシエチル基、グリシドキシプロピル基、アセトキシ基等を例示できる。
【００３７】
一般式（４）で表される代表的な撥水性の界面活性剤としては、含フッ素アルキル構造を有する化合物が挙げられる。特にＲ１がパ−フルオロアルキル構造ＣｎＦ（２ｎ＋１）で表される構造を有するものが有用である。より具体的には、Ｆ（ＣＦ２ＣＦ２）（１〜７）−ＣＨ２ＣＨ２−Ｎ＋（ＣＨ３）３Ｃｌ−、Ｃ８Ｆ１７ＳＯ２ＮＨＣ３Ｈ６−Ｎ＋（ＣＨ３）、Ｆ（ＣＦ２ＣＦ２）（１〜７）−ＣＨ２ＣＨ２ＳＣＨ２ＣＨ２−ＣＯ２−Ｌｉ＋、Ｃ８Ｆ１７ＳＯ２Ｎ（Ｃ２Ｈ５）−ＣＯ２−Ｋ＋、（Ｆ（ＣＦ２ＣＦ２）（１〜７））ＣＨ２ＣＨ２Ｏ）１，２ＰＯ（Ｏ−ＮＨ４＋）１，２、Ｃ１０Ｆ２１ＳＯ３−ＮＨ４＋、Ｃ６Ｆ１３ＣＨ２ＣＨ２ＳＯ３Ｈ、Ｃ６Ｆ１３ＣＨ２ＣＨ２ＳＯ３−ＮＨ４＋、Ｃ８Ｆ１７ＳＯ２Ｎ（Ｃ２Ｈ５）−（ＣＨ２ＣＨ２Ｏ）（０〜２５）Ｈ、Ｃ８Ｆ１７ＳＯ２Ｎ（Ｃ２Ｈ５）−（ＣＨ２ＣＨ２Ｏ）（０〜２５）ＣＨ３、Ｆ（ＣＦ２ＣＦ２）（１〜７）−ＣＨ２ＣＨ２Ｏ−（ＣＨ２ＣＨ２Ｏ）（０〜２５）Ｈが挙げられる。
【００３８】
フルオロアルキル基を有する界面活性剤は、単独で使用してもよく、２種以上を組み合わせて使用してもよい。なお、フルオロアルキル基を有する界面活性剤を用いることにより、基材との密着性と良好な撥水性とを得ることができる。
さらに、フッ素を含有しないアルキル基を有した構造であってもよく、一般的な界面活性剤にも緻密な膜を形成させることで、撥水性を得ることができる。
【００３９】
また、前記のシランカップリング材や金属アルコキシド自体を、撥水材料とする場合、このような撥水性を有するシランカップリング材または金属アルコキシドとしては、例えば前述したように、シランカップリング材としてアルコキシシランを用いればよい。また、より撥水性を高めるためには、このアルコキシシランのアルコキシ基、または金属アルコキシドのアルコキシ基中におけるアルキル基にフッ素基が導入されたもの、例えばパ−フルオロアルキル構造［ＣｎＦ（２ｎ＋１）］を有するものを用いるようにすればよい。さらに、フッ素基が導入されていなくても、特に前記アルコキシ基中におけるアルキル基の炭素数が多く、その直鎖が十分に長いものであれば、これが疎水基となることで、得られる防湿膜９０は撥水性を有するものとなる。
【００４０】
このような材料によって形成されるゾルゲル溶液、すなわち、シランカップリング材及び金属アルコキシドと、必要に応じて添加される撥水材料との混合物に、水が加えられて形成されるゾルゲル溶液は、前記基板１０、２０の側端面側に塗布され、さらに硬化処理がなされることにより、防湿膜９０に形成される。ここで、本実施形態では、ゾルゲル溶液として、前記のtetramethoxysilane、3-glycidoxyproyl-trimethoxysilane、3-aminopropyl-triethoxysilane、及びaluminum-sec-butoxide、zirconium-n-propoxideを適宜な比で混合し、これらの混合物に当量の水を添加し撹拌することで、粘性が高く、したがって粘着性が高いゾルゲル溶液を作製している。
【００４１】
このようにして得られたゾルゲル溶液の塗布については、特に限定されることなく種々の方法が採用可能である。具体的には、浸漬法（ディップコート法）やスプレーコート法、各種印刷法、さらにはディスペンス法やインクジェット法などが好適に用いられる。なお、本実施形態では、特に基板１０，２０の側端面側の全面に防湿膜９０を形成するので、例えば液晶セル１００の表裏面となる基板１０，２０の外面（表面）をマスキングしておき、その状態で基板１０，２０の側端面側を前記ゾルゲル溶液中に浸漬するといった方法が、簡易であることから好適に採用される。
【００４２】
このようにして塗布すると、ゾルゲル溶液は前述したように粘着性が高いことから、塗布箇所に良好に付着する。そこで、この塗布面に紫外線を例えば数秒から６０秒程度照射することにより、前記ゾルゲル溶液を硬化させ、防湿膜９０を得ることができる。または、１５０℃以下（例えば８０℃〜１５０℃）の、液晶セル１００の特性を劣化させない温度で数分から数十分程度加熱処理を行うことにより、前記ゾルゲル溶液を硬化させて防湿膜９０を得ることもできる。もちろん、このような紫外線照射処理と加熱処理とを併用することにより、硬化時間をより短縮することもできる。
なお、このような防湿膜９０の形成に先立ち、前記ゾルゲル溶液の塗布箇所を、適宜な方法で洗浄処理しておくことが望ましい。
【００４３】
このようにして得られた防湿膜９０は、例えばシール材５２の透湿率が約５ｇ／ｍ２・２４ｈｒであるのに対し、約０．１６ｇ／ｍ２・２４ｈｒと格段に低いことから、特に配向膜４０，６０とシール材５２との界面やシール材５２自体の側面からの透湿をより良好に防止することができる。
したがって、本実施形態の液晶セル１００にあっては、吸湿（透湿）に起因する品質低下が確実に防止されたものとなる。
【００４４】
また、防湿膜９０を形成するゾルゲル溶液について、金属アルコキシドとしてＺｒアルコキシド及びＡｌアルコキシドを用いているので、これら金属アルコキシドが加水分解されてその金属（Ｚｒ、Ａｌ）が例えば［ＺｒＯ６］や［ＡｌＯ６］のような八面体構造を形成する酸化物となることから、これが被塗布箇所の有機官能器やシランカップリング材からなる構造に結合することなどにより、特に得られる防湿膜９０の膜密度が高くなり、その透湿性が低くなって防湿性が高くなる。すなわち、シランカップリング材だけであれば、これが加水分解されて［ＳｉＯ４］のような四面体構造となり、これが被塗布箇所の有機官能器等に結合するだけとなる。しかし、このような一種類の構造からなる膜よりは前述したような八面体構造のものを含めた二種類の構造からなる膜のほうが、より膜密度が高くなり、透湿性が低くなって防湿性が高くなるのである。また、硬化する前のゾルゲル溶液の状態においても、液の密度が高くなることで粘性が高く粘着性が高くなることにより、被塗布箇所に対する密着性が良好になるのである。
【００４５】
さらに、防湿膜９０中には前記金属アルコキシド中の金属（Ｚｒ、Ａｌ）が存在することから、配向膜４０，６０等に溜まった電荷を放出することによる、静電気防止機能も発揮するものとなる。
なお、シランカップリング材として、例えば前記のN-trimethoxysilylpropyl-N,N,N-trimethylammonium chlorideのような極性化合物を用いれば、これが配向膜４０，６０等に溜まった電荷を放出する機能を有するものとなることにより、防湿膜９０は静電気防止機能を発揮するものとなる。
【００４６】
また、ゾルゲル溶液を形成するシランカップリング材として、特に直鎖の炭素数が多くこの直鎖が長鎖となるアルコキシ基（アルキル基）を有するアルコキシシランと、直鎖の炭素数が少なくこの直鎖が短鎖となるアルコキシ基（アルキル基）を有するアルコキシシランとを混合して用いれば、長鎖による網目構造内に短鎖が入り込むことで、防湿膜９０の膜密度がより高くなってその透湿性が低くなり、防湿性がより高くなる。
【００４７】
また、防湿膜９０が撥水性を有しており、したがってこの防湿膜９０上に水分が付着するのを防止しているので、例えばシール材５２や配向膜４０，６０上に水分が付着するのを防止することができ、これにより水分の付着によって透湿が起こり易くなってしまうのを防止することができる。また、水分の付着による液晶セル１００内への水分の浸入も、もちろん防止することができる。特に、防湿膜９０を基板１０，２０の側端面側の全面に形成しているので、これら基板１０，２０の側端面側からの透湿や水の浸入をより良好に防止することができる。
【００４８】
さらに、この液晶セル１００によれば、配向膜４０，６０の表面に対する撥水処理を省くことが可能となり、配向膜４０，６０の表面に撥水膜を形成することによって生じる液晶素子への影響（例えば撥水膜の不均一性に伴うプレチルトの乱れ、撥水膜との接触による液晶層５０内での気泡の発生など）を回避することができる。また、一対の基板１０，２０を貼り合わせた後に、防湿膜９０を形成することから、シール材５２の硬化時の光や熱によって防湿膜９０の機能が低下することを回避することができる。
【００４９】
次に、図１に示した実施形態の変形例を、図２、図３、図４を参照して説明する。
図２の液晶装置（液晶パネル１３０）は、図１と異なり、基板１０，２０の外面側に、偏光板４５，６５と、防塵板４６，６６とが配設されており、偏光板４５，６５の側面と防塵板４６，６６の側面とをさらに覆って防湿膜９０が形成されている。すなわち、防湿膜９０は、基板１０，２０の側端面側の全面、つまり、基板１０，２０、導電膜９，２１、配向膜４０，６０、及びシール材５２の各側面に加え、偏光板４５，６５，及び防塵板４６，６６の各側面を連続的にかつ全周にわたって覆うように配設されている。そして、本例の液晶パネル１３０でも、基板１０，２０と導電膜９，２１との接合部分、導電膜９，２１と配向膜４０，６０との接合部分、及び配向膜４０，６０とシール材５２との接合部分に加え、基板１０，２０と偏光板４５，６５との接合部分、偏光板４５，６５と防塵板４６，６６との接合部分がそれぞれ、防湿膜９０に覆われることから、それらの接合部分やシール材５２自体から装置内部に透湿（吸湿）が起こり、あるいは水分の浸入が起こるのを防止することができる。
【００５０】
図３の液晶装置（液晶セル１５０）は、図１と同様に、防湿膜９０が、基板１０，２０、導電膜９，２１、配向膜４０，６０、及びシール材５２の各側面を連続的にかつ全域にわたって覆うように配設されている。また、図３の液晶セル１５０は、図１と異なり、基板１０，２０の側面に比べてシール材５２の側面が内方に位置し、その段差に沿って連続的に防湿膜９０が形成されている。
【００５１】
すなわち、図３の液晶セル１５０では、シール材５２の側面が基板１０，２０の側面に比べて凹んでおり、基板１０，２０、導電膜９，２１、及び配向膜４０，６０の側面に加え、その凹部に防湿膜９０が充填されている。そして、防湿膜９０の膜厚に関して、基板１０，２０、導電膜９，２１、及び配向膜４０，６０の各側面位置に比べて、シール材５２の側面位置が厚くなっている。したがって、本例の液晶セル１５０によれば、厚膜の防湿膜９０に覆われた部分、すなわち、配向膜４０，６０とシール材５２との界面（接合部分）、及びシール材５２の側面において、吸湿（透湿）や水分の浸入がより確実に防止されたものとなっている。さらに、本例の液晶セル１５０では、基板１０，２０の側面側に段差が形成され、その段差部分を覆って防湿膜９０が形成されていることから、この防湿膜９０が段差部分に係合した状態で基板１０，２０の側面側に形成されたものとなり、したがって、基板１０，２０の側面側に対する防湿膜９０の密着性がより良好となる。
【００５２】
図４の液晶セルで１４０は、図３の液晶セル１５０に対し、特に防湿膜９０を、基板１０，２０の側面側の全面でなく、配向膜４０，６０及びシール材５２のみを覆った状態で形成している。このようにしても、防湿膜９０の透湿防止効果が優れているので、配向膜４０，６０とシール材５２との界面（接合部分）、及びシール材５２の側面からの吸湿（透湿）や水分の浸入を確実に防止することができる。
【００５３】
次に、本発明の液晶装置の具体的な構成例について説明する。
図５は本実施形態の液晶装置の全体構造を示す平面図である。図６は図５の液晶装置の縦断面図である。図７は本実施形態の液晶装置の画像表示領域を構成するマトリックス状に配置された複数の画素におけるスイッチング素子、信号線等を示す等価回路図である。
【００５４】
図５及び図６に示すように、この液晶装置（透過型液晶セル１５０）は、ＴＦＴアレイ基板１０と対向基板２０とがシール材５２によって貼り合わされ、このシール材５２によって区画された領域内に液晶５０が封入、保持されている。シール材５２には、製造時においてＴＦＴアレイ基板１０と対向基板２０とを貼り合わせた後に液晶を注入するための液晶注入口５５が形成されており、該液晶注入口５５は液晶注入後に封止材５４により封止されている。
【００５５】
シール材５２の内側の領域には、遮光性材料からなる周辺見切り（図示略）が形成される一方、シール材５２の外側の領域には、データ線駆動回路２０１及び実装端子２０２がＴＦＴアレイ基板１０の一辺に沿って形成されており、この一辺に隣接する２辺に沿って走査線駆動回路２０４が形成されている。ＴＦＴアレイ基板１０の残る一辺には、画像表示領域の両側に設けられた走査線駆動回路２０４の間を接続するための複数の配線２０５が設けられている。
【００５６】
図７に示すように、画像表示領域を構成するマトリックス状に配置された複数の画素に、画素電極９と、この画素電極９を制御するためのスイッチング素子であるＴＦＴ素子３０とがそれぞれ形成されており、画像信号が供給されるデータ線６ａが当該ＴＦＴ素子３０のソースに電気的に接続されている。データ線６ａに供給される画像信号Ｓ１、Ｓ２、…、Ｓｎは、この順に線順次に供給されるか、あるいは相隣接する複数のデータ線６ａに対してグループ毎に供給される。
【００５７】
また、走査線３ａがＴＦＴ素子３０のゲートに電気的に接続されており、複数の走査線３ａに対して走査信号Ｇ１、Ｇ２、…、Ｇｍが所定のタイミングでパルス的に線順次で印加される。また、画素電極９はＴＦＴ素子３０のドレインに電気的に接続されており、このＴＦＴ素子３０を一定期間だけオン状態とすることにより、データ線６ａから供給される画像信号Ｓ１、Ｓ２、…、Ｓｎを所定のタイミングで書き込むようになっている。
【００５８】
画素電極９を介して液晶に書き込まれた所定レベルの画像信号Ｓ１、Ｓ２、…、Ｓｎは、後述する共通電極との間で一定期間保持される。この液晶は、印加される電圧レベルにより分子集合の配向や秩序が変化することにより、光を変調し、階調表示を可能にする。
保持された画像信号がリークすることを防止するために、画素電極９と共通電極との間に形成される液晶容量と並列に蓄積容量１７が付加されている。
【００５９】
図５及び図６に戻り、ＴＦＴアレイ基板１０の液晶層５０側の表面には、画素電極９と、電圧無印加時における液晶層５０内の液晶分子の配向を制御するための配向膜４０が形成されている。なお、ＴＦＴアレイ基板１０の液晶層５０側と反対側の表面には、所定の偏光のみを透過する偏光板、及び必要に応じて防塵板が配設される。
【００６０】
他方、対向基板２０の液晶層５０側の表面には、ＩＴＯ等の透明電極材料からなる共通電極２１と、電圧無印加時における液晶層５０内の液晶分子の配向を制御するための配向膜６０とが形成されている。なお、ＴＦＴアレイ基板１０の液晶層５０側と反対側の表面には、所定の偏光のみを透過する偏光板、及び必要に応じて防塵板が配設される。
【００６１】
そして、本例の液晶セル１５０では、基板１０、導電膜９，２１、配向膜４０，６０、及びシール材５２の各側面（端面）を連続的にかつ全周にわたって覆うように防湿膜９０が配設されている。なお、電極や配線（データ線駆動回路２０１、実装端子２０２、配線２０５など）などの防湿膜の不要な部分は、予めマスキングした後に成膜がなされたり、成膜後に防湿膜が除去されるなどにより、露出させられている。
【００６２】
その結果、本例の液晶セル１５０では、防湿膜９０によって導電膜９，２１、配向膜４０，６０、及びシール材５２の各側面からの吸湿（透湿）が防止され、さらに、基板１０，２０と導電膜９，２１との接合部分、導電膜９，２１と配向膜４０，６０との接合部分、及び配向膜４０，６０とシール材５２との接合部分がそれぞれ、防湿膜９０に覆われることから、それらの接合部分（界面）から装置内部への吸湿や水分の浸入が防止される。
【００６３】
なお、本実施形態においては、ＴＮモードの液晶装置についてのみ説明したが、本発明はこれに限定されるものではなく、本発明は、垂直配向モード、ＳＴＮ（Super TwistedNematic）モードなど、電圧無印加時の液晶分子の配向状態がいかなる液晶装置にも適用することができる。本発明を、垂直配向モードの液晶装置に適用する場合には、液晶層を、液晶分子の長短軸方向が短長軸方向に比較して分極しやすい、正負の誘電率異方性を有する液晶により構成すれば良い。この場合には、電圧無印加時に、液晶層内の液晶分子が配向膜によって制御され、所定の方向に配列するのに対し、電圧印加時には、液晶層内の液晶分子が、その長軸方向を一対の基板間に発生する縦電界の方向に対して略垂直平行方向に向けて配列するため、電圧無印加時、電圧印加時における液晶分子の配列を光学的に識別し、表示を行うことができる。
【００６４】
図８は、パッシブマトリックス型の透過型液晶装置の全体構成を示す斜視図である。
この透過型液晶装置は、液晶層（図示略）を挟持して対向配置された一対の基板７０，８０を具備して概略構成されている。
【００６５】
より詳細には、基板７０は、基板本体７１の液晶層側表面に、ストライプ状に形成された多数の透明電極７２と、イオン吸着性微粒子を含有してなる保護膜（図示略）と配向膜（図示略）とを順次具備して構成されている。また、基板８０は、基板本体８１の液晶層側表面に、ストライプ状に形成された多数の透明電極８２と、イオン吸着性微粒子を含有してなる保護膜（図示略）と配向膜（図示略）とを順次具備して構成されている。
【００６６】
なお、図示するように、基板７０の透明電極７２と基板８０の透明電極８２とは互いに交差する方向に形成されている。また、一対の基板７０，８０の側面には、全周に不図示の防湿膜が連続的に形成されている。
このように、本発明は、パッシブマトリックス型の透過型液晶装置にも適用することができ、アクティブマトリックス型の透過型液晶装置と同様の効果を得ることができる。
【００６７】
前記の各実施形態においては、ＴＦＴ素子を用いたアクティブマトリックス型の透過型液晶装置、パッシブマトリックス型の透過型液晶装置についてのみ説明したが、本発明はこれらに限定されるものではなく、ＴＦＤ（Thin-Film Diode）素子に代表される２端子型素子を用いたアクティブマトリックス型液晶装置等にも適用可能である。
【００６８】
また、前記の各実施形態においては、透過型液晶装置を取り上げて説明したが、本発明は、一対の基板を貼り合わせた後にそれらの基板の外面に防湿膜を形成した構成であればよく、前記の各実施形態に限定されるものではない。例えば、透過型液晶装置以外の反射型液晶装置、半透過反射型液晶装置にも適用可能であり、いかなる構造の液晶装置にも適用することができる。
【００６９】
（電子機器）
次に、本発明の電子機器の一例としてプロジェクタについて説明する。
図９は、プロジェクタを概略的に示す図である。
このプロジェクタＰＪ１は、本発明の液晶装置を光変調手段（液晶ライトバルブ）として用いており、Ｒ（赤）、Ｇ（緑）、Ｂ（青）の異なる色毎に透過型液晶ライトバルブを備えた３板式の間欠表示型カラー液晶プロジェクタである。
【００７０】
図９に示すように、プロジェクタＰＪ１は、光源８１０と、ダイクロイックミラー８１３，８１４と、反射ミラー８１５，８１６，８１７と、入射レンズ８１８と、リレーレンズ８１９と、射出レンズ８２０と、液晶ライトバルブ８２２，８２３，８２４と、クロスダイクロイックプリズム８２５と、投射レンズ８２６とを備えて構成されている。
【００７１】
光源８１０は、メタルハライド等のランプ８１１とランプの光を反射するリフレクタ８１２とを含む。
ダイクロイックミラー８１３は、光源８１０からの白色光に含まれる赤色光を透過させるとともに、青色光と緑色光とを反射する。透過した赤色光は反射ミラー８１７で反射されて、赤色光用液晶ライトバルブ８２２に入射する。また、ダイクロイックミラー８１３で反射された緑色光は、ダイクロイックミラー８１４によって反射され、緑色光用液晶ライトバルブ８２２に入射する。さらに、ダイクロイックミラー８１３で反射された青色光は、ダイクロイックミラー８１４を透過する。青色光に対しては、長い光路による光損失を防ぐため、入射レンズ８１８、リレーレンズ８１９および射出レンズ８２０を含むリレーレンズ系からなる導光手段８２１が設けられている。この導光手段８２１を介して、青色光が青色光用液晶ライトバルブ８２４に入射する。
【００７２】
各液晶ライトバルブ８２２，８２３，８２４により変調された３つの色光は、クロスダイクロイックプリズム８２５に入射する。このクロスダイクロイックプリズム８２５は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ８２６によってスクリーン８２７上に投影され、画像が拡大されて表示される。
【００７３】
このようなプロジェクタＰＪ１によれば、液晶ライトバルブ８２２，８２３，８２４における吸湿（透湿）や水の侵入による表示品質の低下が防止されていることから、表示品質が向上して表示の信頼性が向上したものとなる。
【００７４】
なお、本例では赤色光用，緑色光用，青色光用の各液晶ライトバルブに本発明の液晶装置を採用したが、係る液晶装置は必ずしも全ての液晶ライトバルブに適用される必要はなく、少なくともＲ，Ｇ，Ｂのうちのいずれかの液晶ライトバルブに適用すれば、その効果を得ることができる。光のエネルギーが高い青色光（Ｂ）用の液晶ライトバルブに本発明の液晶装置を適用すると特に効果的である。
また、３板式の投射型表示装置（プロジェクタ）を例にして説明したが、単板式の投射型表示装置や直視型表示装置に本発明を適用することも可能である。
【００７５】
また、本発明の液晶装置を、プロジェクタ以外の電子機器に適用することも可能である。その具体例として、本発明の液晶装置を表示部に備えた携帯電話を挙げることができる。また、その他の電子機器としては、例えば、ビデオカメラ、パーソナルコンピュータ、ヘッドマウントディスプレイ、さらに表示機能付きファックス装置、デジタルカメラのファインダ、携帯型ＴＶ、ＰＤＡ（Personal Digital Assistant）、電子手帳、電光掲示盤、宣伝公告用ディスプレイ等が挙げられる。
【００７６】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００７７】
【図１】本発明の液晶装置の一例としての液晶セルを示す模式断面図。
【図２】図１の液晶装置の変形例を示す図。
【図３】図１の液晶装置の変形例を示す図。
【図４】図１の液晶装置の変形例を示す図。
【図５】液晶装置の全体構造を示す平面図。
【図６】図５の液晶装置の縦断面図。
【図７】透過型液晶装置の画像表示領域を示す等価回路図。
【図８】パッシブマトリックス型の透過型液晶装置を示す斜視図。
【図９】プロジェクタの一例を概略的に示す図。
【符号の説明】
【００７８】
１０…基板、２０…基板、９…画素電極（導電膜）、２１…共通電極（導電膜）、５０…液晶層（液晶）、５２…シール材、４０，６０…配向膜、７０…下側基板、８０…上側基板、９０…防湿膜、１００，１４０，１５０…液晶セル（液晶装置）、１３０…液晶パネル（液晶装置）、ＰＪ１…プロジェクタ。
【図１】
2007003671.tif 000003
【図２】
2007003671.tif 000004
【図３】
2007003671.tif 000005
【図４】
2007003671.tif 000006
【図５】
2007003671.tif 000007
【図６】
2007003671.tif 000008
【図７】
2007003671.tif 000009
【図８】
2007003671.tif 000010
【図９】
2007003671.tif 000011